(57)【特許請求の範囲】
【請求項１】
ポリオレフィン樹脂（Ａ）１００重量部と、下記一般式［Ｉ］
【化１】
0004794724.tif 000018
［式［Ｉ］中、Ｒ1、Ｒ2は、それぞれ独立に炭素原子数１〜４のアルキル基であり、Ｒ3は、炭素原子数１０〜２０のアルキル基である］で表わされるフェノール系安定剤（Ｂ）０．０５〜０．３重量部と、下記一般式［II］
【化２】
0004794724.tif 000019
［式［II］中、Ｒ4、Ｒ5は、それぞれ独立に炭素原子数１〜４のアルキル基である］で表わされるフェノール系安定剤（Ｃ）０．２〜０．３重量部とを含有してなることを特徴とするパイプ用ポリオレフィン樹脂組成物。
【請求項２】
さらに、前記ポリオレフィン樹脂（Ａ）１００重量部に対して、下記一般式［III］
【化３】
0004794724.tif 000020
［式［III］中、Ｒ6、Ｒ7、Ｒ8は、それぞれ独立に炭素原子数１〜４のアルキル基または水素原子である］で表わされる基を有するリン系安定剤（Ｄ）０．０１〜１．０重量部、および／または下記一般式［IV］
【化４】
0004794724.tif 000021
［式［IV］中、Ｒ9、Ｒ10は、それぞれ独立に炭素原子数１０〜２０のアルキル基である］で表わされるイオウ系安定剤（Ｅ）０．０１〜１．０重量部を含有してなることを特徴とする請求項１に記載のパイプ用ポリオレフィン樹脂組成物。
【請求項３】
前記ポリオレフィン樹脂（Ａ）が、ポリエチレン、ポリプロピレンおよびポリブテンから選ばれる樹脂であることを特徴とする請求項１または２に記載のパイプ用ポリオレフィン樹脂組成物。
【請求項４】
さらに、下記一般式［Ｖ］
【化５】
0004794724.tif 000022
で表わされる官能基を有する耐候安定剤（Ｆ）を、前記ポリオレフィン樹脂（Ａ）１００重量部に対して０．０１〜１．０重量部含有していることを特徴とする請求項１〜３のいずれかに記載のパイプ用ポリオレフィン樹脂組成物。
【請求項５】
さらに、顔料（Ｇ）を、前記ポリオレフィン樹脂（Ａ）１００重量部に対して０．００５〜５重量部含有していることを特徴とする請求項１〜４のいずれかに記載のパイプ用ポリオレフィン樹脂組成物。
【請求項６】
前記顔料（Ｇ）が青色顔料であることを特徴とする請求項５に記載のパイプ用ポリオレフィン樹脂組成物。
【請求項７】
耐塩素含有水性を有することを特徴とする請求項１〜６のいずれかに記載のパイプ用ポリオレフィン樹脂組成物。
【請求項８】
配水管用であることを特徴とする請求項１〜７のいずれかに記載のパイプ用ポリオレフィン樹脂組成物。
【請求項９】
請求項１〜８のいずれかに記載のパイプ用ポリオレフィン樹脂組成物からなることを特徴とするパイプ。
【請求項１０】
請求項１〜８のいずれかに記載のパイプ用ポリオレフィン樹脂組成物からなることを特徴とするパイプ用継手。
【発明の詳細な説明】
【０００１】
【発明の技術分野】
本発明は、パイプ用ポリオレフィン樹脂組成物およびその用途に関し、さらに詳しくは、ポリエチレン、ポリプロピレン、ポリブテン等のポリオレフィンからなり、かつ、塩素含有水に直接接触してもパイプ、パイプ用継手等の成形品の表面に水泡を発生せず、かつ、水道配水管およびその配水管継手に要求される耐候性を具備するようなパイプおよびそのパイプ用継手、すなわち耐塩素含有水性に優れるとともに耐候性、特に耐熱酸化劣化性に優れるパイプおよびそのパイプ用継手を提供し得るパイプ用ポリオレフィン樹脂組成物およびその組成物から形成されるパイプ、パイプ用継手に関する。
【０００２】
【発明の技術的背景】
従来よりポリオレフィン樹脂、たとえばポリエチレン樹脂である、高圧法低密度ポリエチレン（ＨＰＬＤＰＥ）、直鎖状低密度ポリエチレン（ＬＬＤＰＥ）、高密度ポリエチレン（ＨＤＰＥ）は、流体輸送用のパイプや継手に用いられているが、紫外線劣化に対する耐候性を保持させるためにポリエチレン樹脂中に添加したカーボンブラックの影響によりパイプが塩素含有水に直接接触するような用途、たとえば上水道のパイプ、パイプ用継手等に使用されると、パイプ等の表面に点状の突起または小径の膨れ（以下、この突起と膨れを単に「膨れ」という）が発生し、時には膨れの一部が剥離し、その剥離片の一部が上水中に混入するという問題が生じたことがあった。特に上水道用パイプの場合、上水が飲食に供されるという性質上、膨れの発生に対しては、ＪＩＳ  Ｋ６７６２に規定されるような厳しい性能が求められている。上記のような膨れ発生の原因は、カーボンブラックがポリエチレンの劣化を促進するためである。また、カーボンブラック以外の顔料もポリエチレンの劣化を促進する。
【０００３】
そこで、従来、塩素含有水に直接接触するパイプの内面には顔料を含有しない層を、パイプの外面には顔料を含有する層を設ける二層パイプが提案されている。しかしながら、このような二層パイプは、単層パイプに比べ製造が難しく、また特殊な成形機を必要とすることから高コストである等の問題を有している。
特開平１１−１８９６８８号公報には、ポリオレフィン樹脂１００重量部、顔料０．００５〜１０重量部（または０．０５〜５０重量部）、オクタデシル-3-（3,5-ジ-t-ブチル-4-ヒドロキシフェニル)プロピオネート０．００５〜２重量部（または０．００５〜２０重量部）を含有することを特徴とする耐塩素含有水性着色樹脂組成物、およびその組成物からなる水道用パイプ等が開示されている。この耐塩素含有水性着色樹脂組成物は、耐塩素含有水性に優れるとともに、耐熱劣化性に優れる単層のパイプを提供することができるとされている。
【０００４】
ところで、パイプは国別の各種規格に準じて、用途ごとに色で区別する場合がある。たとえば我が国では、上水道用給水管では黒、配水管では青、ガス管では黄色などである。上水道管である給水管は、上水道の末端に位置し比較的外径が小さく、地中から出た部分も考えられることから、耐候性を重視して外側が黒色とされる。一方、同じ上水管である配水管は、給水管より上流側に位置し、給水管より大口径であり、水をイメージする青色が一般的である。ここで、青色着色プラスチックスは黒色着色プラスチックスより耐候性に劣ることが一般的に知られている。
【０００５】
一方、水道配水管および配水管用継手は、その施工に先立って屋外で保管されることがあるため、耐候性についても厳しい基準が求められている。従来、濃青色の水道配水管および配水管用継手に耐候性を付与するために光安定剤または紫外線吸収剤の添加が不可欠とされていたが、青色顔料を含有するポリエチレンに光安定剤および／または紫外線吸収剤を添加すると、着色顔料が本来有する耐塩素含有水性が損なわれ、上記水泡の発生が早まってしまうという問題が生じる。
【０００６】
このような問題を解決することを目的として成された発明が、特開平１１−２９３０４９号公報に開示されている。この特開平１１−２９３０４９号公報には、青色顔料と特定のピペリジン誘導体を含有してなる水道配水管用ポリエチレン樹脂組成物、およびその組成物を押出成形して得られる水道配水管、ならびにその組成物を射出成形して得られる水道配水管継手が開示されている。このポリエチレン樹脂組成物から成形される青色の水道配水管および水道配水管継手は、耐候性および耐塩素含有水性に優れているとされている。
【０００７】
しかしながら、特開平１１−２９３０４９号公報に開示されている青色顔料とピペリジン誘導体を含有することを特色とする水道配水管用ポリエチレン樹脂組成物、その組成物を用いて押出成形された水道配水管、およびその組成物を用いて射出成形された水道管継手や、特開平１１−１８９６８８号公報に開示されているポリオレフィン樹脂１００重量部、顔料０．００５〜１０重量部およびオクタデシル-3-（3,5-ジ-t-ブチル-4-ヒドロキシフェニル)プロピオネート０．００５〜２重量部を含有することを特徴とする耐塩素含有水性着色樹脂組成物に比べ、より高い安全性を確保することが市場より要求されている。
【０００８】
したがって、従来のパイプ、パイプ用継手（上記公報に開示されている水道用パイプ、水道配水管および水道配水管継手）よりも、耐塩素含有水性に優れる単層のパイプ、パイプ用継手を提供することができるパイプ用ポリオレフィン樹脂組成物およびそのパイプ、パイプ用継手の出現が望まれている。
【０００９】
【発明の目的】
本発明は、上記のような従来技術に伴う問題を解決しようとするものであって、従来のパイプ、パイプ用継手よりも、耐塩素含有水性に優れる単層のパイプ、パイプ用継手を調製することができるパイプ用ポリオレフィン樹脂組成物およびそのパイプ、パイプ用継手を提供することを目的としている。
【００１０】
【発明の概要】
本発明に係るパイプ用ポリオレフィン樹脂組成物は、
ポリオレフィン樹脂（Ａ）１００重量部と、
下記一般式［Ｉ］
【００１１】
【化６】
0004794724.tif 000002
【００１２】
［式［Ｉ］中、Ｒ1、Ｒ2は、それぞれ独立に炭素原子数１〜４のアルキル基であり、Ｒ3は、炭素原子数１０〜２０のアルキル基である］
で表わされるフェノール系安定剤（Ｂ）０．０１〜１．０重量部と、
下記一般式［II］
【００１３】
【化７】
0004794724.tif 000003
【００１４】
［式［II］中、Ｒ4、Ｒ5は、それぞれ独立に炭素原子数１〜４のアルキル基である］
で表わされるフェノール系安定剤（Ｃ）０．０１〜１．０重量部と
を含有してなることを特徴としている。
本発明に係るパイプ用ポリオレフィン樹脂組成物は、さらに、前記ポリオレフィン樹脂（Ａ）１００重量部に対して、下記一般式［III］
【００１５】
【化８】
0004794724.tif 000004
【００１６】
［式［III］中、Ｒ6、Ｒ7、Ｒ8は、それぞれ独立に炭素原子数１〜４のアルキル基または水素原子である］
で表わされる基を有するリン系安定剤（Ｄ）０．０１〜１．０重量部、および／または下記一般式［IV］
【００１７】
【化９】
0004794724.tif 000005
【００１８】
［式［IV］中、Ｒ9、Ｒ10は、それぞれ独立に炭素原子数１０〜２０のアルキル基である］
で表わされるイオウ系安定剤（Ｅ）０．０１〜１．０重量部
を含有していてもよい。
前記ポリオレフィン樹脂（Ａ）は、通常、ポリエチレン、ポリプロピレンおよびポリブテンから選ばれる樹脂である。
【００１９】
本発明に係るパイプ用ポリオレフィン樹脂組成物は、さらに、下記一般式［Ｖ］
【００２０】
【化１０】
0004794724.tif 000006
【００２１】
で表わされる官能基を有する耐候安定剤（Ｆ）を、前記ポリオレフィン樹脂（Ａ）１００重量部に対して０．０１〜１．０重量部含有していてもよい。また、さらに、顔料（Ｇ）を、前記ポリオレフィン樹脂（Ａ）１００重量部に対して０．００５〜５重量部含有していてもよい。
前記顔料（Ｇ）としては、たとえば上水道配水管では青色顔料が広く用いられる。
【００２２】
本発明に係るパイプ用ポリオレフィン樹脂組成物は、耐塩素含有水性を有している。
上記のような、本発明に係るパイプ用ポリオレフィン樹脂組成物は、配水管用たとえば水道管、水道管用継ぎ手として用いられる。
本発明に係るパイプおよびパイプ用継手は、上記のような、本発明に係るパイプ用ポリオレフィン樹脂組成物からなることを特徴としている。
【００２３】
本発明に係るパイプおよびパイプ用継手は、耐候性特に耐熱酸化劣化性に優れ、かつ従来のパイプおよびパイプ用継手よりも、耐塩素含有水性に優れている。
【００２４】
【発明の具体的説明】
以下、本発明に係るパイプ用ポリオレフィン樹脂組成物およびその用途について具体的に説明する。
本発明に係るパイプ用ポリオレフィン樹脂組成物は、ポリオレフィン樹脂（Ａ）、特定の２種類のフェノール系安定剤（Ｂ）、（Ｃ）、および必要に応じて特定のリン系安定剤（Ｄ）、特定のイオウ系安定剤（Ｅ）、特定の耐候安定剤（Ｆ）、顔料（Ｇ）などを含有してなる。
【００２５】
ポリオレフィン樹脂（Ａ）
本発明で用いられるポリオレフィン樹脂（Ａ）としては、具体的には、ポリエチレン、ポリプロピレン、ポリブテンなどが挙げられる。中でも、ポリエチレン、ポリブテンが好ましい。
ポリエチレンとしては、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、架橋ポリエチレンなどが挙げられる。上水道用のポリエチレン製パイプの場合、口径の大きいパイプには高密度ポリエチレンが通常使用され、また口径の小さいパイプには直鎖状低密度ポリエチレンが通常使用される。上記のようなポリエチレンは、従来公知の方法により調製することができる。
【００２６】
ポリオレフィン樹脂（Ａ）は、１種単独、あるいは２種以上組み合わせて用いることができる。
フェノール系安定剤（Ｂ）
本発明で用いられるフェノール系安定剤（Ｂ）は、下記一般式［Ｉ］で表わされるアルキル-3-（3',5'-ジアルキル-4'-ヒドロキシフェニル）プロピオネート化合物である。
【００２７】
【化１１】
0004794724.tif 000007
【００２８】
一般式［Ｉ］において、Ｒ1、Ｒ2は、それぞれ独立に炭素原子数１〜４のアルキル基であり、Ｒ3は、炭素原子数１０〜２０のアルキル基である。
Ｒ1、Ｒ2における炭素原子数１〜４のアルキル基としては、具体的には、メチル基、エチル基、n-プロピル基、イソプロピル基、n-ブチル基、イソブチル基、s-ブチル基、t-ブチル基が挙げられる。
【００２９】
Ｒ3における炭素原子数１０〜２０のアルキル基としては、具体的には、デシル基、ウンデシル基、ドデシル基、トリデシル基、テトラデシル基、ペンタデシル基、ヘキサデシル基、ヘプタデシル基、オクタデシル基、ノナデシル基、エイコシル基などが挙げられる。
上記一般式［Ｉ］で表わされるフェノール系安定剤（Ｂ）としては、具体的には、
デシル-3-（3',5'-ジメチル-4'-ヒドロキシフェニル）プロピオネート、
ウンデシル-3-（3',5'-ジメチル-4'-ヒドロキシフェニル）プロピオネート、
ドデシル-3-（3',5'-ジメチル-4'-ヒドロキシフェニル）プロピオネート、
トリデシル-3-（3',5'-ジメチル-4'-ヒドロキシフェニル）プロピオネート、
テトラデシル-3-（3',5'-ジメチル-4'-ヒドロキシフェニル）プロピオネート、
ペンタデシル-3-（3',5'-ジメチル-4'-ヒドロキシフェニル）プロピオネート、
ヘキサデシル-3-（3',5'-ジメチル-4'-ヒドロキシフェニル）プロピオネート、
ヘプタデシル-3-（3',5'-ジメチル-4'-ヒドロキシフェニル）プロピオネート、
オクタデシル-3-（3',5'-ジメチル-4'-ヒドロキシフェニル）プロピオネート、
エイコシル-3-（3',5'-ジメチル-4'-ヒドロキシフェニル）プロピオネート、
デシル-3-（3',5'-ジエチル-4'-ヒドロキシフェニル）プロピオネート、
ウンデシル-3-（3',5'-ジエチル-4'-ヒドロキシフェニル）プロピオネート、
ドデシル-3-（3',5'-ジエチル-4'-ヒドロキシフェニル）プロピオネート、
トリデシル-3-（3',5'-ジエチル-4'-ヒドロキシフェニル）プロピオネート、
テトラデシル-3-（3',5'-ジエチル-4'-ヒドロキシフェニル）プロピオネート、
ペンタデシル-3-（3',5'-ジエチル-4'-ヒドロキシフェニル）プロピオネート、
ヘキサデシル-3-（3',5'-ジエチル-4'-ヒドロキシフェニル）プロピオネート、
ヘプタデシル-3-（3',5'-ジエチル-4'-ヒドロキシフェニル）プロピオネート、
オクタデシル-3-（3',5'-ジエチル-4'-ヒドロキシフェニル）プロピオネート、
エイコシル-3-（3',5'-ジエチル-4'-ヒドロキシフェニル）プロピオネート、
デシル-3-（3'-メチル-5'-エチル-4'-ヒドロキシフェニル）プロピオネート、
ウンデシル-3-（3'-メチル-5'-エチル-4'-ヒドロキシフェニル）プロピオネート、
ドデシル-3-（3'-メチル-5'-エチル-4'-ヒドロキシフェニル）プロピオネート、
トリデシル-3-（3'-メチル-5'-エチル-4'-ヒドロキシフェニル）プロピオネート、
テトラデシル-3-（3'-メチル-5'-エチル-4'-ヒドロキシフェニル）プロピオネート、
ペンタデシル-3-（3'-メチル-5'-エチル-4'-ヒドロキシフェニル）プロピオネート、
ヘキサデシル-3-（3'-メチル-5'-エチル-4'-ヒドロキシフェニル）プロピオネート、
ヘプタデシル-3-（3'-メチル-5'-エチル-4'-ヒドロキシフェニル）プロピオネート、
オクタデシル-3-（3'-メチル-5'-エチル-4'-ヒドロキシフェニル）プロピオネート、
エイコシル-3-（3'-メチル-5'-エチル-4'-ヒドロキシフェニル）プロピオネート、
デシル-3-（3',5'-ジイソプロピル-4'-ヒドロキシフェニル）プロピオネート、
ウンデシル-3-（3',5'-ジイソプロピル-4'-ヒドロキシフェニル）プロピオネート、
ドデシル-3-（3',5'-ジイソプロピル-4'-ヒドロキシフェニル）プロピオネート、
トリデシル-3-（3',5'-ジイソプロピル-4'-ヒドロキシフェニル）プロピオネート、
テトラデシル-3-（3',5'-ジイソプロピル-4'-ヒドロキシフェニル）プロピオネート、
ペンタデシル-3-（3',5'-ジイソプロピル-4'-ヒドロキシフェニル）プロピオネート、
ヘキサデシル-3-（3',5'-ジイソプロピル-4'-ヒドロキシフェニル）プロピオネート、
ヘプタデシル-3-（3',5'-ジイソプロピル-4'-ヒドロキシフェニル）プロピオネート、
オクタデシル-3-（3',5'-ジイソプロピル-4'-ヒドロキシフェニル）プロピオネート、
エイコシル-3-（3',5'-ジイソプロピル-4'-ヒドロキシフェニル）プロピオネート、
デシル-3-（3',5'-ジ-t-ブチル-4'-ヒドロキシフェニル）プロピオネート、
ウンデシル-3-（3',5'-ジ-t-ブチル-4'-ヒドロキシフェニル）プロピオネート、
ドデシル-3-（3',5'-ジ-t-ブチル-4'-ヒドロキシフェニル）プロピオネート、
トリデシル-3-（3',5'-ジ-t-ブチル-4'-ヒドロキシフェニル）プロピオネート、
テトラデシル-3-（3',5'-ジ-t-ブチル-4'-ヒドロキシフェニル）プロピオネート、
ペンタデシル-3-（3',5'-ジ-t-ブチル-4'-ヒドロキシフェニル）プロピオネート、
ヘキサデシル-3-（3',5'-ジ-t-ブチル-4'-ヒドロキシフェニル）プロピオネート、
ヘプタデシル-3-（3',5'-ジ-t-ブチル-4'-ヒドロキシフェニル）プロピオネート、
オクタデシル-3-（3',5'-ジ-t-ブチル-4'-ヒドロキシフェニル）プロピオネート、
エイコシル-3-（3',5'-ジ-t-ブチル-4'-ヒドロキシフェニル）プロピオネート、
デシル-3-（3'-メチル-5'-t-ブチル-4'-ヒドロキシフェニル）プロピオネート、
ウンデシル-3-（3'-メチル-5'-t-ブチル-4'-ヒドロキシフェニル）プロピオネート、
ドデシル-3-（3'-メチル-5'-t-ブチル-4'-ヒドロキシフェニル）プロピオネート、
トリデシル-3-（3'-メチル-5'-t-ブチル-4'-ヒドロキシフェニル）プロピオネート、
テトラデシル-3-（3'-メチル-5'-t-ブチル-4'-ヒドロキシフェニル）プロピオネート、
ペンタデシル-3-（3'-メチル-5'-t-ブチル-4'-ヒドロキシフェニル）プロピオネート、
ヘキサデシル-3-（3'-メチル-5'-t-ブチル-4'-ヒドロキシフェニル）プロピオネート、
ヘプタデシル-3-（3'-メチル-5'-t-ブチル-4'-ヒドロキシフェニル）プロピオネート、
オクタデシル-3-（3'-メチル-5'-t-ブチル-4'-ヒドロキシフェニル）プロピオネート、
エイコシル-3-（3'-メチル-5'-t-ブチル-4'-ヒドロキシフェニル）プロピオネート、
デシル-3-（3'-エチル-5'-t-ブチル-4'-ヒドロキシフェニル）プロピオネート、
ウンデシル-3-（3'-エチル-5'-t-ブチル-4'-ヒドロキシフェニル）プロピオネート、
ドデシル-3-（3'-エチル-5'-t-ブチル-4'-ヒドロキシフェニル）プロピオネート、
トリデシル-3-（3'-エチル-5'-t-ブチル-4'-ヒドロキシフェニル）プロピオネート、
テトラデシル-3-（3'-エチル-5'-t-ブチル-4'-ヒドロキシフェニル）プロピオネート、
ペンタデシル-3-（3'-エチル-5'-t-ブチル-4'-ヒドロキシフェニル）プロピオネート、
ヘキサデシル-3-（3'-エチル-5'-t-ブチル-4'-ヒドロキシフェニル）プロピオネート、
ヘプタデシル-3-（3'-エチル-5'-t-ブチル-4'-ヒドロキシフェニル）プロピオネート、
オクタデシル-3-（3'-エチル-5'-t-ブチル-4'-ヒドロキシフェニル）プロピオネート、
エイコシル-3-（3'-エチル-5'-t-ブチル-4'-ヒドロキシフェニル）プロピオネート、
デシル-3-（3'-イソプロピル-5'-t-ブチル-4'-ヒドロキシフェニル）プロピオネート、
ウンデシル-3-（3'-イソプロピル-5'-t-ブチル-4'-ヒドロキシフェニル）プロピオネート、
ドデシル-3-（3'-イソプロピル-5'-t-ブチル-4'-ヒドロキシフェニル）プロピオネート、
トリデシル-3-（3'-イソプロピル-5'-t-ブチル-4'-ヒドロキシフェニル）プロピオネート、
テトラデシル-3-（3'-イソプロピル-5'-t-ブチル-4'-ヒドロキシフェニル）プロピオネート、
ペンタデシル-3-（3'-イソプロピル-5'-t-ブチル-4'-ヒドロキシフェニル）プロピオネート、
ヘキサデシル-3-（3'-イソプロピル-5'-t-ブチル-4'-ヒドロキシフェニル）プロピオネート、
ヘプタデシル-3-（3'-イソプロピル-5'-t-ブチル-4'-ヒドロキシフェニル）プロピオネート、
オクタデシル-3-（3'-イソプロピル-5'-t-ブチル-4'-ヒドロキシフェニル）プロピオネート、
エイコシル-3-（3'-イソプロピル-5'-t-ブチル-4'-ヒドロキシフェニル）プロピオネートなどが挙げられる。中でも、オクタデシル-3-（3',5'-ジ-t-ブチル-4'-ヒドロキシフェニル）プロピオネートが好ましい。
【００３０】
上記のようなフェノール系安定剤（Ｂ）は、１種単独、あるいは２種以上組み合わせて用いることができる。
フェノール系安定剤（Ｂ）は、ポリオレフィン樹脂（Ａ）１００重量部に対して、０．０１〜１．０重量部、好ましくは０．０５〜０．５重量部、さらに好ましくは０．０５〜０．３重量部の割合で用いられる。フェノール系安定剤（Ｂ）を上記範囲内の割合で用いると、耐熱酸化劣化性に優れるとともに耐塩素含有水性に優れるパイプ、パイプ用継手等を調製できるポリオレフィン樹脂組成物が得られる。フェノール系安定剤（Ｂ）は、いわゆる一次酸化防止剤の一種で、パイプ等の酸化劣化を引き起こすポリオレフィン樹脂（Ａ）の自動酸化反応に関与するペルオキシラジカルを捕捉し、ラジカル連鎖反応を停止させる機能を有する。
【００３１】
フェノール系安定剤（Ｃ）
本発明で用いられるフェノール系安定剤（Ｃ）は、下記一般式［II］で表わされるテトラキス［メチレン-3-（3',5'-ジアルキル-4'-ヒドロキシフェニル）プロピオネート］メタン化合物である。
【００３２】
【化１２】
0004794724.tif 000008
【００３３】
一般式［II］において、Ｒ4、Ｒ5は、それぞれ独立に炭素原子数１〜４のアルキル基である。
Ｒ4、Ｒ5における炭素原子数１〜４のアルキル基としては、具体的には、メチル基、エチル基、n-プロピル基、イソプロピル基、n-ブチル基、イソブチル基、s-ブチル基、t-ブチル基が挙げられる。
【００３４】
上記一般式［II］で表わされるフェノール系安定剤（Ｃ）としては、具体的には、
テトラキス［メチレン-3-（3',5'-ジメチル-4'-ヒドロキシフェニル）プロピオネート］メタン、
テトラキス［メチレン-3-（3',5'-ジエチル-4'-ヒドロキシフェニル）プロピオネート］メタン、
テトラキス［メチレン-3-（3'-メチル-5'-エチル-4'-ヒドロキシフェニル）プロピオネート］メタン、
テトラキス［メチレン-3-（3',5'-ジイソプロピル-4'-ヒドロキシフェニル）プロピオネート］メタン、
テトラキス［メチレン-3-（3'-メチル-5'-イソプロピル-4'-ヒドロキシフェニル）プロピオネート］メタン、
テトラキス［メチレン-3-（3'-エチル-5'-イソプロピル-4'-ヒドロキシフェニル）プロピオネート］メタン、
テトラキス［メチレン-3-（3',5'-ジ-t-ブチル-4'-ヒドロキシフェニル）プロピオネート］メタン、
テトラキス［メチレン-3-（3'-メチル-5'-t-ブチル-4'-ヒドロキシフェニル）プロピオネート］メタン、
テトラキス［メチレン-3-（3'-エチル-5'-t-ブチル-4'-ヒドロキシフェニル）プロピオネート］メタン、
テトラキス［メチレン-3-（3'-イソプロピル-5'-t-ブチル-4'-ヒドロキシフェニル）プロピオネート］メタンなどが挙げられる。中でも、テトラキス［メチレン-3-（3',5'-ジ-t-ブチル-4'-ヒドロキシフェニル）プロピオネート］メタンが好ましい。
【００３５】
上記のようなフェノール系安定剤（Ｃ）は、１種単独、あるいは２種以上組み合わせて用いることができる。
フェノール系安定剤（Ｃ）は、ポリオレフィン樹脂（Ａ）１００重量部に対して、０．０１〜１．０重量部、好ましくは０．０５〜０．５重量部、さらに好ましくは０．０５〜０．３重量部の割合で用いられる。フェノール系安定剤（Ｂ）とともに、フェノール系安定剤（Ｃ）を上記範囲内の割合で用いると、フェノール系安定剤（Ｂ）単独で使用する場合よりも酸化劣化防止において相乗効果が見られ、耐熱酸化劣化性および耐塩素含有水性に優れるパイプ、パイプ用継手等を調製できるポリオレフィン樹脂組成物が得られる。
【００３６】
フェノール系安定剤（Ｃ）もまた、上記フェノール系安定剤（Ｂ）と同様、一次酸化防止剤の一種で、パイプ等の酸化劣化を引き起こすポリオレフィン樹脂（Ａ）の自動酸化反応に関与するペルオキシラジカルを捕捉し、ラジカル連鎖反応を停止させる機能を有する。
リン系安定剤（Ｄ）
本発明で必要に応じて用いられるリン系安定剤（Ｄ）は、下記一般式［III］で表わされる基を有するホスファイト化合物である。
【００３７】
【化１３】
0004794724.tif 000009
【００３８】
一般式［III］において、Ｒ6、Ｒ7、Ｒ8は、それぞれ独立に炭素原子数１〜４のアルキル基または水素原子である。
Ｒ6、Ｒ7、Ｒ8における炭素原子数１〜４のアルキル基としては、具体的には、メチル基、エチル基、n-プロピル基、イソプロピル基、n-ブチル基、イソブチル基、s-ブチル基、t-ブチル基が挙げられる。
【００３９】
上記一般式［III］で表わされる基を有するリン系安定剤（Ｄ）としては、具体的には、
トリス（2,4-ジメチルフェニル）ホスファイト、
トリス（2,4-ジエチルフェニル）ホスファイト、
トリス（2,4-ジイソプロピルフェニル）ホスファイト、
トリス（2,4-ジ-t-ブチルフェニル）ホスファイト、
トリス（2-メチル-4-エチルフェニル）ホスファイト、
トリス（2-メチル-4-イソプロピルフェニル）ホスファイト、
トリス（2-メチル-4-t-ブチルフェニル）ホスファイト、
トリス（2-エチル-4-イソプロピルフェニル）ホスファイト、
トリス（2-エチル-4-t-ブチルフェニル）ホスファイト、
トリス（2-イソプロピル-4-メチルフェニル）ホスファイト、
トリス（2-イソプロピル-4-エチルフェニル）ホスファイト、
トリス（2-イソプロピル-4-t-ブチルフェニル）ホスファイト、
トリス（2-t-ブチル-4-メチルフェニル）ホスファイト、
トリス（2-t-ブチル-4-エチルフェニル）ホスファイト、
トリス（2-t-ブチル-4-イソプロピルフェニル）ホスファイト、
トリス（2,4,6-トリメチルフェニル）ホスファイト、
トリス（2,4,6-トリエチルフェニル）ホスファイト、
トリス（2,4,6-トリイソプロピルフェニル）ホスファイト、
トリス（2,4,6-トリ-t-ブチルフェニル）ホスファイト等のトリス（モノ、ジまたはトリアルキルフェニル）ホスファイト化合物；
テトラキス（2,4-ジ-t-ブチルフェニル）-4,4'-ビフェニレンジホスファイト、
ジ（2,4-ジ-t-ブチルフェニル）エチルホスファイト、
ビス（2,6-ジ-t-ブチル-4-メチルフェニル）ペンタエリスリトール-ジホスファイトなどが挙げられる。中でも、トリス（2,4-ジ-t-ブチルフェニル）ホスファイトが好ましい。
【００４０】
上記のようなリン系安定剤（Ｄ）は、１種単独、あるいは２種以上組み合わせて用いることができる。
リン系安定剤（Ｄ）は、ポリオレフィン樹脂（Ａ）１００重量部に対して、０．０１〜１．０重量部、好ましくは０．０５〜０．５重量部、さらに好ましくは０．０５〜０．３重量部の割合で用いられる。フェノール系安定剤（Ｂ）およびフェノール系安定剤（Ｃ）とともにリン系安定剤（Ｃ）を上記範囲内の割合で用いると、耐熱酸化劣化性および耐塩素含有水性がさらに優れるパイプ、パイプ用継手を調製できるポリオレフィン樹脂組成物が得られる。
【００４１】
加熱溶融して成形されるポリオレフィン樹脂（Ａ）は、適切な添加剤が配合されていないと、機械剪断力と酸化により主鎖の切断が起こり、溶融粘度が変化して加工条件を不安定にしたり、また製品の物性低下、着色等の不具合を引き起こすことが多い。これらの不具合は、リン系安定剤（Ｄ）を上記割合で用いることにより防止することができる。
【００４２】
イオウ系安定剤（Ｅ）
本発明で必要に応じてイオウ系安定剤（Ｅ）は、下記一般式［IV］で表わされるスルフィド化合物である。
【００４３】
【化１４】
0004794724.tif 000010
【００４４】
一般式［IV］において、Ｒ9、Ｒ10は、それぞれ独立に炭素原子数１０〜２０のアルキル基である。
炭素原子数１０〜２０のアルキル基としては、具体的には、デシル基、ウンデシル基、ドデシル基、トリデシル基、テトラデシル基、ペンタデシル基、ヘキサデシル基、ヘプタデシル基、オクタデシル基、ノナデシル基、エイコシル基などが挙げられる。
【００４５】
上記一般式［IV］で表わされるイオウ系安定剤（Ｅ）としては、具体的には、Ｓ(ＣＨ2ＣＨ2ＣＯ-ＯＣ10Ｈ21)2（ジデシル-3,3'-チオジプロピオネート）、
Ｓ(ＣＨ2ＣＨ2ＣＯ-ＯＣ11Ｈ23)2（ジウンデシル-3,3'-チオジプロピオネート）、
Ｓ(ＣＨ2ＣＨ2ＣＯ-ＯＣ12Ｈ25)2（ジラウリル-3,3'-チオジプロピオネート）、
Ｓ(ＣＨ2ＣＨ2ＣＯ-ＯＣ13Ｈ27)2（ジトリデシル-3,3'-チオジプロピオネート）、
Ｓ(ＣＨ2ＣＨ2ＣＯ-ＯＣ14Ｈ29)2（ジミリスチル-3,3'-チオジプロピオネート）、
Ｓ(ＣＨ2ＣＨ2ＣＯ-ＯＣ15Ｈ31)2（ジペンタデシル-3,3'-チオジプロピオネート）、
Ｓ(ＣＨ2ＣＨ2ＣＯ-ＯＣ16Ｈ33)2（ジヘキサデシル-3,3'-チオジプロピオネート）、
Ｓ(ＣＨ2ＣＨ2ＣＯ-ＯＣ17Ｈ35)2（ジヘプタデシル-3,3'-チオジプロピオネート）、
Ｓ(ＣＨ2ＣＨ2ＣＯ-ＯＣ18Ｈ37)2（ジステアリル-3,3'-チオジプロピオネート）、
Ｓ(ＣＨ2ＣＨ2ＣＯ-ＯＣ19Ｈ39)2（ジノナデシル-3,3'-チオジプロピオネート）、
Ｓ(ＣＨ2ＣＨ2ＣＯ-ＯＣ20Ｈ41)2（ジエイコシル-3,3'-チオジプロピオネート）などのジアルキル-3,3'-チオジプロピオネートが挙げられる。中でも、ジラウリル-3,3'-チオジプロピオネート、ジステアリル-3,3'-チオジプロピオネートが好ましい。
【００４６】
上記のようなイオウ系安定剤（Ｅ）は、１種単独、あるいは２種以上組み合わせて用いることができる。
イオウ系安定剤（Ｅ）は、ポリオレフィン樹脂（Ａ）１００重量部に対して、０．０１〜１．０重量部、好ましくは０．０５〜０．５重量部、さらに好ましくは０．０５〜０．３重量部の割合で用いられる。フェノール系安定剤（Ｂ）およびフェノール系安定剤（Ｃ）とともにイオウ系安定剤（Ｅ）を上記範囲内の割合で用いると、ポリオレフィン樹脂（Ａ）の熱安定性を著しく向上させることができ、耐熱酸化劣化性および耐塩素含有水性がさらに優れるパイプ、パイプ用継手を調製できるポリオレフィン樹脂組成物が得られる。
【００４７】
耐候安定剤（Ｆ）
本発明で必要に応じて用いられる耐候安定剤（Ｆ）は、2,2,6,6-テトラメチル-4-ピペリジニル基の４位に酸素原子が結合してなる官能基、すなわち、下記一般式［Ｖ］で表わされる官能基を有するヒンダードアミン系安定剤（ＨＡＬＳ）である。
【００４８】
【化１５】
0004794724.tif 000011
【００４９】
上記一般式［Ｖ］で表わされる官能基を有する耐候安定剤（Ｆ）としては、具体的には、
【００５０】
【化１６】
0004794724.tif 000012
【００５１】
［商品名  チヌビン（Tinuvin）６２２、チバ  スペシャルティ  ケミカルズ（Ｃiba Ｓpecialty Ｃhemicals）社製、ポリ-（N-β-ヒドロキシエチル-2,2,6,6-テトラメチル-4-ヒドロキシ-ピペリジルスクシネート）］、
【００５２】
【化１７】
0004794724.tif 000013
【００５３】
［商品名  チヌビン（Tinuvin）７７０、チバ  スペシャルティ  ケミカルズ（Ｃiba Ｓpecialty Ｃhemicals）社製、ビス-（2,2,6,6-テトラメチル-4-ピペリジニル）セバケート］、
【００５４】
【化１８】
0004794724.tif 000014
【００５５】
［商品名  チヌビン（Tinuvin）１２３、チバ  スペシャルティ  ケミカルズ（Ｃiba Ｓpecialty Ｃhemicals）社製、ビス（2,2,6,6-テトラメチル-1-オクチルオキシ-4-ピペリジニル）セバケート］、
【００５６】
【化１９】
0004794724.tif 000015
【００５７】
［商品名  チヌビン（Tinuvin）７６５、チバ  スペシャルティ  ケミカルズ（Ｃiba Ｓpecialty Ｃhemicals）社製、ビス-（N-メチル-2,2,6,6-テトラメチル-4-ピペリジニル）セバケート］などが挙げられる。中でも、チヌビン６２２（商品名）が好ましい。
上記のような耐候安定剤（Ｆ）は、１種単独、あるいは２種以上組み合わせて用いることができる。
【００５８】
上記のような耐候安定剤（Ｆ）は、紫外線により発生したラジカルを捕捉してポリオレフィン樹脂（Ａ）の光酸化劣化を防止する。
耐候安定剤（Ｆ）は、ポリオレフィン樹脂（Ａ）１００重量部に対して、０．０１〜１．０重量部、好ましくは０．０５〜０．５重量部、さらに好ましくは０．０５〜０．３重量部の割合で用いられる。耐候安定剤（Ｆ）を上記範囲内の割合で用いると、耐熱酸化劣化性、耐塩素含有水性および耐光安定性に優れるとともに耐ブリード性に優れるパイプ、パイプ用継手を調製できるポリオレフィン樹脂組成物が得られる。本発明においては、上記のような耐候安定剤（Ｆ）を用いることが好ましい。
【００５９】
顔料（Ｇ）
本発明で用いられる顔料（Ｇ）は、従来よりパイプ、パイプ用継手等に使用されている顔料、たとえば二酸化チタン、コバルトブルー、群青、フタロシアニン系ブルー、インダスレン系ブルー、イソインドリノン系顔料、アンスラキノン系顔料、ペリレン系顔料、縮合アゾ系顔料、ベンズイミダゾロン系顔料などが用いられる。
【００６０】
これらの顔料（Ｇ）は、１種単独で、あるいは２種以上組み合わせて用いることができる。
日本国における水道配水管および配水管用継手では、青色顔料が用いられる。
顔料（Ｇ）の使用量は、顔料の種類等により異なるが、通常は、ポリオレフィン樹脂（Ａ）１００重量部に対して、０．００５〜５重量部、好ましくは０．００５〜３重量部、さらに好ましくは０．００５〜１重量部である。
【００６１】
パイプ用ポリオレフィン樹脂組成物
本発明に係るパイプ用ポリオレフィン樹脂組成物は、上述したように、ポリオレフィン樹脂（Ａ）、特定の２種類のフェノール系安定剤（Ｂ）、（Ｃ）、および必要に応じて特定のリン系安定剤（Ｄ）、イオウ系安定剤（Ｅ）、特定の耐候安定剤（Ｆ）、顔料（Ｇ）を含有してなる。
【００６２】
本発明においては、パイプ用ポリオレフィン樹脂組成物中に、必要に応じて、中・低分子量ポリエチレン等の顔料分散剤、塩酸吸収剤、帯電防止剤、防かび剤、発錆防止剤、滑剤、充填剤などの添加剤を、本発明の目的を損なわない範囲で配合することができる。
塩酸吸収剤としては、具体的には、ステアリン酸カルシウム、ステアリン酸マグネシウム、ステアリン酸バリウム、ステアリン酸亜鉛、ラウリン酸カルシウム、2-エチルヘキサン酸カルシウム、オレイン酸カルシウム、ハイドロタルサイトが好ましく、特にステアリン酸カルシウムが好ましい。
【００６３】
本発明に係るパイプ用ポリオレフィン樹脂組成物は、たとえば、これらの成分を上記の特定の割合で溶融混練することにより調製することができる。
上記混練は、たとえば一軸押出機、二軸押出機、二軸混練機、バンバリーミキサーなどの混練装置を用いて行なうことができる。
また、ポリオレフィン樹脂（Ａ）、顔料（Ｇ）および中・低分子量ポリエチレン等の顔料分散剤からなるマスターバッチとポリオレフィン樹脂（Ａ）とを溶融混練することにより、本発明に係るパイプ用ポリオレフィン樹脂組成物を調製することもできる。本発明では、このようなマスターバッチを用いて本発明に係るパイプ用ポリオレフィン樹脂組成物を調製する方法の方が、合理化によるコストダウンの観点から好ましい。
【００６４】
本発明に係るパイプ用ポリオレフィン樹脂組成物としては、後述の耐塩素含有水性試験（ＪＩＳ  Ｋ６７６２、塩素濃度２０００±１００ｐｐｍ、温度６０℃）で測定される水泡発生時間が４５０時間以上、好ましくは５００時間以上となるようなパイプ、パイプ用継手を調製することができる組成物が望ましい。
パイプ
本発明に係るパイプは、上述した、本発明に係るパイプ用ポリオレフィン樹脂組成物からなる。パイプの色は、特に制限はなく、日本国における水道配水管では、濃青色が一般的であるが、濃青色以外の色でもよい。
【００６５】
本発明に係るパイプは、その形状には特に制限はなく、断面形状が円形、多角形その他いかなる形状であってもよい。
また、このパイプは通常、内径が３〜１４００ｍｍであり、外径が５〜１６００ｍｍであり、肉厚が１〜１００ｍｍである。
本発明に係るパイプは、従来公知の押出成形法により調製することができる。
【００６６】
パイプ用継手
本発明に係るパイプ用継手は、上述した、本発明に係るパイプ用ポリオレフィン樹脂組成物からなる。継手の色は、特に制限はなく、日本国における配水管用継手では、濃青色が一般的であるが、濃青色以外の色でもよい。
本発明に係るパイプ用継手は、その形状には特に制限はない。
【００６７】
また、このパイプ用継手は、上記のような、本発明に係るパイプ同士を繋ぐために用いられる。
本発明に係るパイプ用継手は、従来公知の射出成形法により調製することができる。
【００６８】
【発明の効果】
本発明によれば、従来のパイプ、パイプ用継手よりも、耐塩素含有水性に優れる単層のパイプ、パイプ用継手を調製することができるパイプ用ポリオレフィン樹脂組成物およびそのパイプ、パイプ用継手を提供することができる。
【００６９】
【実施例】
以下、本発明を実施例により説明するが、本発明は、これら実施例により何ら限定されるものではない。
【００７０】
【実施例１】
高密度ポリエチレン（ＨＤＰＥ）［密度（ASTM D 1505)＝０.９４９ｇ／ｃｍ3、メルトフローレート（ＭＦＲ；ASTM D 1238，190℃、2.16kg荷重）＝０．１０ｇ／１０分］９５．３５重量部に、フェノール系安定剤（Ｂ）としてイルガノックス（Irganox）１０７６［商品名；チバ  スペシャルティ  ケミカルズ（ＣibaＳpecialty Ｃhemicals）社製、n-オクタデシル-3-（3',5'-ジ-t-ブチル-4'-ヒドロキシフェニル）プロピオネート］を０．１０重量部、フェノール系安定剤（Ｃ）としてイルガノックス（Irganox）１０１０［商品名；チバ  スペシャルティ  ケミカルズ（Ｃiba Ｓpecialty Ｃhemicals）社製、テトラキス［メチレン-3-（3',5'-ジ-t-ブチル-4'-ヒドロキシフェニル）プロピオネート］メタン］を０．２０重量部、リン系安定剤（Ｄ）としてイルガフォス（Irgafos）１６８［商品名；チバ  スペシャルティ  ケミカルズ（Ｃiba Ｓpecialty Ｃhemicals）社製、トリス（2,4-ジ-t-ブチルフェニル）ホスファイト］を０．１０重量部、塩酸吸収剤としてステアリン酸カルシウムを０．１５重量部、耐候安定剤（Ｆ）としてチヌビン（Tinuvin）６２２［商品名；チバ  スペシャルティ  ケミカルズ（Ｃiba Ｓpecialty Ｃhemicals）社製、ポリ-（N-β-ヒドロキシエチル-2,2,6,6-テトラメチル-4-ヒドロキシ-ピペリジルスクシネート）］を０．１０重量部、下記の青色顔料を含むマスターバッチを５重量部加えてヘンシェルミキサー（三井三池製作所社製）にて撹拌し、混合物（ポリオレフィン樹脂組成物）を得た。
【００７１】
上記の青色顔料を含むマスターバッチは、高密度ポリエチレン（ＨＤＰＥ）［密度（ASTM D 1505)＝０.９４９ｇ／ｃｍ3、メルトフローレート（ＭＦＲ；ASTM D 1238，190℃、2.16kg荷重）＝０．１０ｇ／１０分］９３重量部に、フタロシアニンブルー２重量部、低分子量ポリエチレンワックス５重量部を配合し、この混合物を溶融混練、造粒して調製した。
【００７２】
次に、上記のようにして得られた混合物を、６５ｍｍφの一軸スクリュー押出機（プラコー社製）にてストランド状に溶融押出しし、ペレタイジングしてペレット状の混合物を得た。このペレットを、パイプ成形用ダイを取り付けた６５ｍｍφ一軸押出機（プラコー社製）にて厚み５．５ｍｍ、外径６０ｍｍφのパイプに成形した。
【００７３】
次いで、このパイプから流れ方向に５０ｍｍ、円周方向に１／４分割した耐塩素含有水性試験用サンプルを切り出した。このサンプルを用い、ＪＩＳ  Ｋ６７６２に準じて、下記の条件で耐塩素含有水性試験を行ない、水泡発生までの時間を測定した。その結果を第１表に示す。
＜試験条件＞
塩素濃度：２０００±１００ｐｐｍ
温  度  ：６０℃
【００７４】
【実施例２】
実施例１において、イルガフォス１６８（商品名）の代わりに、イルガフォス（Irgafos）Ｐ−ＥＰＱ［商品名；チバ  スペシャルティ  ケミカルズ（Ｃiba Ｓpecialty Ｃhemicals）社製、テトラキス（2,4-ジ-t-ブチルフェニル）-4,4'-ビフェニレンジホスファイト］を用いた以外は、実施例１と同様に行なった。結果を第１表に示す。
【００７５】
【実施例３】
実施例１において、イルガフォス１６８（商品名）の代わりに、イルガフォス（Irgafos）３８［商品名；チバ  スペシャルティ  ケミカルズ（Ｃiba Ｓpecialty Ｃhemicals）社製、ジ（2,4-ジ-t-ブチルフェニル）エチルホスファイト］を用いた以外は、実施例１と同様に行なった。結果を第１表に示す。
【００７６】
【実施例４】
実施例１において、イルガフォス１６８（商品名）の代わりに、アデカスタブＰＥＰ−３６［商品名；旭電化工業（株）製、ビス（2,6-ジ-t-ブチル-4-メチルフェニル）ペンタエリスリトール-ジホスファイト］を用いた以外は、実施例１と同様に行なった。結果を第１表に示す。
【００７７】
【実施例５】
実施例１において、イルガフォス１６８（商品名）の代わりに、イオウ系安定剤（Ｅ）であるヨシノックスＤＬＴＰ［商品名；吉富製薬（株）製、ジラウリル-3,3'-チオジプロピオネート］を用いた以外は、実施例１と同様に行なった。結果を第１表に示す。
【００７８】
【実施例６】
実施例１において、イルガフォス１６８（商品名）の代わりに、イオウ系安定剤（Ｅ）であるヨシノックスＤＳＴＰ［商品名；吉富製薬（株）製、ジステアリル-3,3'-チオジプロピオネート］を用いた以外は、実施例１と同様に行なった。
結果を第１表に示す。
【００７９】
【実施例７】
実施例１において、イルガノックス１０７６（商品名）およびイルガノックス１０１０（商品名）の配合量をそれぞれ０．１５重量部、０．０５重量部に変更した以外は、実施例１と同様に行なった。結果を第１表に示す。
【００８０】
【実施例８】
実施例１において、イルガノックス１０１０（商品名）の配合量を０．１０重量部に変更した以外は、実施例１と同様に行なった。結果を第１表に示す。
【００８１】
【比較例１】
実施例１において、イルガノックス１０７６（商品名）０．１０重量部の代わりに、チヌビン（Tinuvin）３２６［商品名；チバ  スペシャルティ  ケミカルズ（Ｃiba Ｓpecialty Ｃhemicals）社製のベンゾトリアゾール系紫外線吸収剤、2-（2'-ヒドロキシ-3'-t-ブチル-5'-メチルフェニル）-5-クロロベンゾトリアゾール］０．０５重量部を用い、かつ、チヌビン６２２（商品名）の配合量を０．０５重量部に変更した以外は、実施例１と同様に行なった。結果を第１表に示す。
【００８２】
【比較例２】
実施例１において、イルガノックス１０７６（商品名）を用いなかった以外は、実施例１と同様に行なった。結果を第１表に示す。
【００８３】
【比較例３】
実施例１において、イルガノックス１０７６（商品名）の配合量を０．２０重量部に変更し、かつ、イルガノックス１０１０（商品名）を用いなかった以外は、実施例１と同様に行なった。結果を第１表に示す。
【００８４】
【比較例４】
実施例１において、イルガノックス１０７６（商品名）０．１０重量部およびイルガノックス１０１０（商品名）０．２０重量部の代わりに、イルガノックス（Irganox）１３３０［商品名；チバ  スペシャルティ  ケミカルズ（Ｃiba Ｓpecialty Ｃhemicals）社製、1,3,5-トリメチル-2,4,6-トリス（3,5-ジ-t-ブチル-4-ヒドロキシベンジル）ベンゼン］０．２０重量部を用いた以外は、実施例１と同様に行なった。結果を第１表に示す。
【００８５】
【比較例５】
実施例１において、イルガノックス１０７６（商品名）０．１０重量部の代わりに、イルガノックス（Irganox）１３３０［商品名；チバ  スペシャルティ  ケミカルズ（Ｃiba Ｓpecialty Ｃhemicals）社製、1,3,5-トリメチル-2,4,6-トリス（3,5-ジ-t-ブチル-4-ヒドロキシベンジル）ベンゼン］０．２０重量部を用い、かつ、イルガノックス１０１０（商品名）の配合量を０．１０重量部に変更した以外は、実施例１と同様に行なった。結果を第１表に示す。
【００８６】
【比較例６】
実施例１において、イルガノックス１０７６（商品名）０．１０重量部の代わりに、イルガノックス（Irganox）１３３０［商品名；チバ  スペシャルティ  ケミカルズ（Ｃiba Ｓpecialty Ｃhemicals）社製、1,3,5-トリメチル-2,4,6-トリス（3,5-ジ-t-ブチル-4-ヒドロキシベンジル）ベンゼン］０．２０重量部を用い、イルガノックス１０１０（商品名）の配合量を０．１０重量部に変更し、かつ、イルガフォス１６８（商品名）を用いなかった以外は、実施例１と同様に行なった。結果を第１表に示す。
【００８７】
【比較例７】
実施例１において、イルガノックス１０７６（商品名）０．１０重量部の代わりに、イルガノックス（Irganox）１３３０［商品名；チバ  スペシャルティ  ケミカルズ（Ｃiba Ｓpecialty Ｃhemicals）社製、1,3,5-トリメチル-2,4,6-トリス（3,5-ジ-t-ブチル-4-ヒドロキシベンジル）ベンゼン］０．２０重量部を用い、イルガノックス１０１０（商品名）の配合量を０．１０重量部に変更し、かつ、イルガフォス１６８（商品名）０．１０重量部の代わりに、耐候安定剤（Ｆ）以外のＨＡＬＳであるキマソーブ（Ｃhimassorb)９４４［商品名；チバ  スペシャルティ  ケミカルズ（Ｃiba Ｓpecialty Ｃhemicals）社製、ポリ［(6-(1,1,3,3-テトラメチルブチル）イミノ-1,3,5-トリアジン-2,4-ジイル］［（2,2,6,6-テトラメチル-4-ピペリジル）イミノ］ヘキサメチレン［（2,2,6,6-テトラメチル-4-ピペリジル）イミノール］］を用いた以外は、実施例１と同様に行なった。結果を第１表に示す。
【００８８】
【表１】
0004794724.tif 000016
【００８９】
【表２】
0004794724.tif 000017